(57)【要約】【課題】風合いが柔軟な紙糸を含む紙フィブリル糸とその製造方法及びこれを用いた繊維製品を提供する。【解決手段】本発明の紙フィブリル糸は、紙糸又は紙糸を含む撚糸で構成され、紙糸を構成する一部のセルロース繊維はフィブリル化されフィブリルとして存在し、紙糸の表面にはフィブリルの一部が毛羽として存在する。本発明の紙フィブリル糸の製造方法は、紙糸単独又は紙糸と他の繊維糸に撚りを掛けた撚糸をフィブリル加工し、紙糸を構成する一部のセルロース繊維を紙のバインダーから分離してフィブリルとし、紙糸の表面にはフィブリルの一部を毛羽として存在させる。本発明の繊維製品は、前記紙フィブリル糸を含む繊維製品であって、織物、編み物及び組み物から選ばれる少なくとも一つである。【選択図】図８Ｂ
2015025217.tif 000002
【特許請求の範囲】
【請求項１】
紙糸又は紙糸を含む撚糸で構成される紙フィブリル糸であって、
前記紙糸を構成する一部のセルロース繊維はフィブリル化されフィブリルとして存在し、
前記紙糸の表面には前記フィブリルの一部が毛羽として存在することを特徴とする紙フィブリル糸。
【請求項２】
前記毛羽の長さは、平均０．０１〜５ｍｍである請求項１に記載の紙フィブリル糸。
【請求項３】
前記紙糸を含む撚糸は、紙糸と他の繊維糸で構成され、前記他の繊維糸は、フィラメント糸及び紡績糸から選ばれる少なくとも一つの糸である請求項１又は２に記載の紙フィブリル糸。
【請求項４】
前記紙糸を含む撚糸は、紙糸に対して添え糸とカバーリング糸が撚り込まれており、前記添え糸とカバーリング糸はフィラメント糸及び紡績糸から選ばれる少なくとも一つの糸である請求項１〜３のいずれか１項に記載の紙フィブリル糸。
【請求項５】
前記紙フィブリル糸は１〜１０％の伸度を有する請求項１〜４のいずれか１項に記載の紙フィブリル糸。
【請求項６】
請求項１〜５のいずれか１項に記載の紙フィブリル糸の製造方法であって、
紙糸単独又は前記紙糸と他の繊維糸に撚りを掛けた撚糸をフィブリル加工することにより、前記紙糸を構成する一部のセルロース繊維を紙のバインダーから分離してフィブリルとし、前記紙糸の表面には前記フィブリルの一部を毛羽として存在させることを特徴とする紙フィブリル糸の製造方法。
【請求項７】
前記フィブリル加工は、紙糸の一部を物理的に破壊する加工である請求項６に記載の紙フィブリル糸の製造方法。
【請求項８】
前記フィブリル加工は、摩擦物体間に前記紙糸単独又は撚糸を通過させて摩擦力を付与する加工、叩解加工及び揉み加工から選ばれる少なくとも一つの加工である請求項６又は７に記載の紙フィブリル糸の製造方法。
【請求項９】
前記摩擦物体は砥粒を固着させた物体である請求項６〜８のいずれかに記載の紙フィブリル糸の製造方法。
【請求項１０】
請求項１〜５のいずれか１項に記載の紙フィブリル糸を含む繊維製品であって、前記繊維製品は織物、編み物及び組み物から選ばれる少なくとも一つである繊維製品。
【発明の詳細な説明】
【技術分野】
【０００１】
本発明は紙糸を利用した紙フィブリル糸とその製造方法及びこれを用いた繊維製品に関する。
【背景技術】
【０００２】
従来から紙スリットテープ又は紙スリットヤーンを撚糸にし、織編物にすることは知られている。このスリットヤーンは紙を原料としており、セルロースが主成分であることから、木綿と同様の吸湿性があり、肌触りや風合いも良く、衣類として利用されている。従来からの提案としては、例えば特許文献１〜３には紙をスリットし、撚りを掛けて糸にすることが提案されている。特許文献４には紙の表面に金や銀の金属の薄膜を形成しておき、スリットし、撚りを掛けて金銀糸にすることが提案されている。特許文献５には紙スリットヤーンの撚りを３倍以上異ならせることにより、絣（かすり）調不均一模様の織物とすることが開示されている。
【先行技術文献】
【特許文献】
【０００３】
【特許文献１】特開２０１０−０９５８３５号公報
【特許文献２】特開２０１０−０３７６７０号公報
【特許文献３】特開２００３−３０１３９７号公報
【特許文献４】特開平１１−１００７４１号公報
【特許文献５】特開２００９−００７６８９号公報
【発明の開示】
【発明が解決しようとする課題】
【０００４】
しかし、従来の紙スリットテープ又は紙スリットヤーン（以下、「紙糸」という。）を織編物にすると、風合いが粗硬であるという問題があった。この問題は紙糸が開発されてから長年にわたる問題であった。
【０００５】
本発明は、前記従来の問題を解決するため、風合いが柔軟な紙糸を含む紙フィブリル糸とその製造方法及びこれを用いた繊維製品を提供する。
【課題を解決するための手段】
【０００６】
本発明の紙フィブリル糸は、紙糸又は紙糸を含む撚糸で構成され、前記紙糸を構成する一部のセルロース繊維はフィブリル化されフィブリルとして存在し、前記紙糸の表面には前記フィブリルの一部が毛羽として存在することを特徴とする。
【０００７】
本発明の紙フィブリル糸の製造方法は、紙糸単独又は前記紙糸と他の繊維糸に撚りを掛けた撚糸をフィブリル加工し、前記紙糸を構成する一部のセルロース繊維を紙のバインダーから分離してフィブリルとし、前記紙糸の表面には前記フィブリルの一部を毛羽として存在させることを特徴とする。
【０００８】
本発明の繊維製品は、前記紙フィブリル糸を含む繊維製品であって、織物、編み物及び組み物から選ばれる少なくとも一つである。
【発明の効果】
【０００９】
本発明は、紙糸を構成する一部のセルロース繊維はフィブリル化されフィブリルとして存在し、紙糸の表面にはフィブリルの一部が毛羽として存在することにより、糸全体の風合いが柔軟であり、空気を多く含み、表面の毛羽は表面タッチを柔軟にしている紙フィブリル糸を提供できる。
【００１０】
紙糸はパルプ（セルロース繊維）をバインダーで固定してシート（紙）とし、これをスリットして紙糸にしたものであるが、この紙糸をフィブリル化することにより、バインダーからセルロース繊維（小繊維）を分離し、セルロース繊維を単独で存在させた糸とすることができる。糸にセルロース繊維を単独で存在すると、風合いは柔軟となり、毛羽も発生して表面タッチも柔軟となり、空気を多く含んで嵩高で暖かい糸となる。加えて、表面にセルロース繊維の毛羽を有するので、表面積が増し、見掛け上の厚さも増すので吸湿性、吸水性、保水力も高くなる。したがって、繊維製品として汎用性がある。また、コットン糸の一般的な製造方法であるカード開繊−リング紡績糸に比べて効率よく合理的にセルロース繊維を単独で含む糸を得ることができるので、コスト的にも安価である。そのうえ、原料供給問題も少ない。
【図面の簡単な説明】
【００１１】
【図１】図１Ａは本発明の一実施形態における紙糸原糸の側面図、図１Ｂは同、フィブリル糸の側面図である。
【図２】図２Ａは本発明の別の実施形態における紙糸原糸の側面図、図２Ｂは同、フィブリル糸の側面図である。
【図３】図３Ａは本発明のさらに別の実施形態における紙糸と添え糸及びカバーリングヤーンの撚糸原糸の側面図、図３Ｂは同、フィブリル糸の側面図である。
【図４】図４は本発明の一実施形態のフィブリル加工前後の紙糸の垂れ下がり挙動を示す説明図である。
【図５】図５は本発明の一実施形態で使用する３軸外接式摩擦仮撚装置の模式的側面図である。
【図６】図６は本発明の別の実施形態で使用するベルト式摩擦仮撚装置の模式的側面図である。
【図７Ａ】図７Ａは本発明の一実施例における紙糸単独糸の原糸のSEM側面写真(倍率100)である。
【図７Ｂ】図７Ｂは同、フィブリル糸のSEM側面写真(倍率100)である。
【図８Ａ】図８Ａは本発明の別の実施例における紙糸を含む撚糸原糸のSEM側面写真(倍率100)である。
【図８Ｂ】図８Ｂは同、フィブリル糸のSEM側面写真(倍率100)である。
【図９Ａ】図９Ａは本発明のさらに別の実施例における紙糸を含む撚糸原糸のSEM側面写真(倍率100)である。
【図９Ｂ】図９Ｂは同、フィブリル糸のSEM側面写真(倍率100)である。
【図１０Ａ】図１０Ａは本発明のさらに別の実施例における紙糸を含む撚糸原糸のSEM側面写真(倍率100)である。
【図１０Ｂ】図１０Ｂは同、フィブリル糸のSEM側面写真(倍率100)である。
【発明を実施するための形態】
【００１２】
本発明者らは、紙糸又は紙糸を含む撚糸の粗硬感を改善するため、様々な検討を行った。例えば細い紙糸を使用して柔軟性を出そうとしたが、これは紙スリットテープを製造する工程に問題があり、実現は難しかった。次に酵素を使用してバイオ的手段により柔軟性を出そうとしたが、酵素の選択、酵素分解による制御等の点において問題があり、実現は難しかった。そこで物理的手段によりフィブリル化することを着想し、本発明に至ったものである。
【００１３】
本発明は、紙糸自体を摩擦加工、叩解加工、揉み加工などの物理的手段によりフィブリル化する。これにより、紙の一構成物質のバインダーからセルロース繊維（小繊維）を分離し、セルロース繊維を単独で存在させた糸とする。糸中にセルロース繊維を単独で存在すると、風合いは柔軟となり、毛羽も発生して表面タッチも柔軟となり、空気を多く含んで嵩高で暖かい糸となる。
【００１４】
フィブリルとなったセルロース繊維は極めて細く、一例として平均直径０．１〜１０μｍのセルロース繊維である。このセルロース繊維はもともとパルプとして紙の原料に存在していたものであるが、従来の方法ではこのセルロース繊維を単独で存在させることは困難であった。一方、糸の強度を保つためにはバインダーで固着されている非フィブリル部分も残しておくことが好ましい。紙糸を１００質量％としたとき、フィブリル部分は５〜９０質量％が好ましく、さらに好ましくは１０〜８０質量％であり、さらに好ましくは２０〜７０質量％であり、とくに好ましくは３０〜６０質量％である。残余の部分は非フィブリル部分である。
【００１５】
前記フィブリルの一部が毛羽として糸から外部に出ている。毛羽の長さは、紙を構成するセルロース繊維の長さによっても異なるが、平均０．０１〜５ｍｍが好ましい。さらに好ましくは平均０．１〜３ｍｍである。毛羽の長さは顕微鏡写真により任意の毛羽５０〜１００本選択して測定し、その平均値を算出する。
【００１６】
紙糸を含む撚糸は、紙糸と他の繊維糸で構成され、他の繊維糸は、フィラメント糸及び紡績糸から選ばれる少なくとも一つの糸であることが好ましい。紙糸を含む撚糸は、紙糸に対して添え糸とカバーリング糸が撚り込まれていても良い。添え糸とカバーリング糸もフィラメント糸及び紡績糸から選ばれる少なくとも一つの糸であるのが好ましい。フィラメント糸はマルチフィラメント糸が好ましい。
【００１７】
本発明の紙フィブリル糸は１〜１０％の破断伸度を有するのが好ましい。前記の破断伸度を有すると、織物、編み物、組み物にする際の工程通過性が円滑となる。
【００１８】
次に製造方法について説明する。本発明の製造方法は、紙糸単独又は紙糸と他の繊維糸に撚りを掛けた撚糸をフィブリル加工する。フィブリル加工は、紙糸の一部を物理的に破壊する加工を採用するのが好ましい。一例として、摩擦物体間に紙糸単独又は撚糸を通過させて摩擦力を付与する加工、叩解加工、揉み加工、ひっかき加工等がある。この加工により、紙糸を構成する一部のセルロース繊維を紙のバインダーから分離してフィブリルとし、紙糸の表面にはフィブリルの一部末端を毛羽として存在させる。
【００１９】
前記摩擦物体は砥粒を固着させた物体であるのが好ましい。例えば、サンドペーパー、エメリーペーパーと言われる紙、布、樹脂フィルムに砥粒をバインダー樹脂で固着したシート間に挟んで紙糸に摩擦を与えたり、叩いたり、揉んだりひっかいたりすることでフィブリル化できる。連続加工する場合は、３軸外接式摩擦仮撚装置又はベルト式摩擦仮撚装置などの装置を使用するが、この場合は摩擦物体の表面に砥粒をバインダー樹脂で固着しておくことが好ましい。砥粒の種類や粒度は任意に選択できる。
【００２０】
本発明の繊維製品は、前記の紙フィブリル糸を含む織物、編み物及び組み物から選ばれる少なくとも一つである。
【００２１】
本発明における紙糸の原料はいかなるものであっても良い。例えば針葉樹、広葉樹、竹、各種麻を含む天然繊維などをパルプの原料とするなどがある。紙は常法に従って製造する。パルプに対して糊（バインダー）を混合し、湿式抄紙し、乾燥して紙とする。糊（バインダー）は汗や選択の際の水に溶けないものを使用する。紙の厚さ及びスリット幅は任意のものとすることができる。例えば、スリット幅２ｍｍで繊度292deci tex(綿番手２０番)単糸、スリット幅１．５ｍｍで繊度194deci tex(綿番手３０番)単糸、スリット幅１ｍｍで繊度146deci tex(綿番手４０番)単糸などが使用できる。本発明の紙糸の好ましい繊度は衣料用、産業用を含めると100〜800deci texであり、さらに好ましくは120〜600deci texである。衣料用に限ると好ましくは100〜500deci texであり、さらに好ましくは120〜400deci texである。
【００２２】
紙糸と合撚するマルチフィラメント糸としては、ポリアミド（ナイロン）、ポリエステル、ウレタン繊維、アクリル繊維、ポリビニルアルコールなどの合成繊維製マルチフィラメント糸、アセテート、レーヨンなどの再生繊維製マルチフィラメント糸を使用するのが好ましい。とくに織編物とした後に紙糸と一浴で染色できるポリアミド（ナイロン）製マルチフィラメント糸を使用するのが、染色上の利点があり好ましい。
【００２３】
紙糸は１〜１０％、より好ましくは２〜７％のオーバーフィード状態で撚糸機へ供給する。これにより撚糸に好ましい伸度を付与できる。
【００２４】
撚糸機としては、ダブルツィスタ、イタリア式撚糸機（トライツィスタともいう）、アットウッド式撚糸機、パーン給糸アップツィスタ、リング撚糸機、合撚機等が使用できる。このうち、紙糸単独の撚糸を得る場合はダブルツィスタ又はイタリア式撚糸機（トライツィスタ）が好ましく、紙糸とマルチフィラメント糸との合撚糸を得る場合はイタリア式撚糸機（トライツィスタ）が好ましい。紙糸をスピンドル内に通過させてそのまま巻き取るイタリア式撚糸機（トライツィスタ）の場合、撚糸機の後に仮撚りスピンドルを設け、紙糸の実撚り方向と同一の方向に仮撚りスピンドルを回転させるのが好ましい。撚糸機のスピンドル回転数を一定とし、紙糸の送り出し速度又は巻き取り速度を変化させることにより、長さ方向の撚り数を異ならせた撚糸は、紙糸の実撚り方向と同一の方向に回転させた仮撚りスピンドルにより、撚りが安定し、撚り数が均整化されずにメリハリのついたままで巻き取ることができる。
【００２５】
以下図面を用いて説明する。以下の図面において、同一符号は同一物を示す。図１Ａは本発明の一実施形態における紙糸原糸の側面図であり、この紙糸は無撚糸１であっても良いし、撚糸２としても良い。図１Ｂは同、フィブリル糸の側面図であり、フィブリルと毛羽を有する無撚糸１’または撚糸２’である。
【００２６】
図２Ａは本発明の別の実施形態における紙糸１ａ，１ｂの２本の撚糸の側面図である。この紙糸１ａ，１ｂの撚糸をフィブリル化すると図２Ｂのようになる。すなわち、紙糸１ａ’，１ｂ’のようにフィブリルと毛羽を有する。
【００２７】
図３Ａは本発明のさらに別の実施形態における紙糸１と添え糸４及びカバーリングヤーン５の撚糸の側面図である。この撚糸フィブリル化すると図３Ｂのようになる。すなわち、フィブリルと毛羽を有する撚糸１’または撚糸６’のようになる。
【００２８】
図４は本発明の一実施形態のフィブリル加工前後の紙糸の垂れ下がり挙動を示す説明図である。フィブリル加工前の紙糸７は大きな角度で垂れ下がる。これは腰があり硬いためである。これに対してフィブリル加工後の紙糸８はほぼ真下に垂れ下がるかあるいは小さな角度で垂れ下がる。これにより、フィブリル加工後の紙糸の腰が低下し、柔軟になっていることがわかる。また、フィブリル加工により紙糸には傷が入るので強度も低下する。これにより、柔軟性が良好になる。加えて、紙糸の表面には毛羽を有するので、表面積が増し、見掛け上の厚さも増すので吸湿性、吸水性、保水力も高くなる。
【００２９】
図５は本発明の一実施形態における３軸外接式摩擦仮撚装置１０の模式的側面である。この３軸外接式摩擦仮撚装置１０は、基台１１に回転軸１５，１６，１７が回転可能に固定されており、それぞれの回転軸にディスク１５ａ〜１５ｃ，１６ａ〜１６ｃ，１７ａ〜１７ｃが固定されていて、同一方向に回転する機構となっている。駆動ベルト２１によりシリンダ１８を回転させ、回転軸１６を回転させるとともに、ベルト１９，２０を介して回転軸１５，１７も同一回転で回転させる。基台１１と回転軸１５，１６，１７との間には軸受１２，１３，１４が組み込まれている。糸Ｙはガイド２２から矢印方向に供給され、ディスク１５ａ〜１５ｃ，１６ａ〜１６ｃ，１７ａ〜１７ｃの間を通り、ガイド２３から下方に引っ張られ、装置外に導かれる。ディスク１５ａ〜１５ｃ，１６ａ〜１６ｃ，１７ａ〜１７ｃの表面には砥粒がバインダーで接着固定されており、糸Ｙは仮撚りされながら同時にフィブリル化される。
【００３０】
図６は本発明の別の実施形態で使用するベルト式摩擦仮撚装置３０の模式的側面図である。このベルト式摩擦仮撚装置３０は回転体３３，３４でベルト３１を回転させ、は回転体３５，３６でベルト３２を回転させる。糸３７は矢印に示すようにしたから上に導かれる。ベルト３１，３２の表面には砥粒がバインダーで接着固定されており、糸は仮撚りされながら同時にフィブリル化される。
【００３１】
本発明の繊維製品は、編物としては、横編（ニット）、丸編、トリコット経編、ラッセル経編などいずれの編物であってもよい。織物としては、平織、綾織、朱子織の基本組織とそれらから応用された変化組織、片二重織、二重織等の重ね組織、コール天、ビロード等のパイル織組織等があげられる。組み物としては紐、筒編み状組み物が挙げられる。
【実施例】
【００３２】
以下実施例を用いて、さらに本発明を具体的に説明する。本発明は下記の実施例に限定されるものではない。
【００３３】
（実施例１）
三木特種製紙社製のマニラ麻（アバカ種）１００％を原料としたスリット糸用紙を１ｍｍ幅にスリットしたスリットテープを５２５回／ｍで示す撚り数を掛けて撚糸にした。撚糸機はトライツィスタを用いた。オーバーフィード率は５％とした。得られた撚糸は繊度１４６deci tex(綿番手４０番)単糸であった。
【００３４】
この糸を４００番のサンドペーパ上で、同一のサンドペーパーを貼り付けた木槌で叩いたり擦ってフィブリル加工をした。加工前の紙糸は図７Ａに示すようにまとまりよく一体化していたが、加工後の紙フィブリル糸は図７Ｂに示すようにフィブリルと毛羽が認められた。また、フィブリル加工前後の紙糸は図４のようになり、糸全体の風合いが柔軟であり、空気を多く含み、表面の毛羽は表面タッチを柔軟にしていることも確認できた。得られた紙フィブリル糸を用いて靴下編み機を使用して丸編みした。この編み物も風合いが柔軟であり、空気を多く含み、表面の毛羽は表面タッチを柔軟にしていることも確認できた。
【００３５】
（実施例２）
芯糸としてポリエステル(PET)マルチフィラメント糸(83.3deci tex,フィラメント数３６本)と、紙糸が白川製紙社製のマニラ麻（アバカ種）を原料としたスリット糸用紙を使用し、４ｍｍ幅にスリットしたスリットテープ、押さえ糸としてナイロン６のマルチフィラメント（繊維本数７本、トータル繊度１３．３dtex）を使用し、５００回／ｍの撚り数を掛けて撚糸にした。撚糸機はトライツィスタを用い、オーバーフィード率は１０％とした。得られた撚糸は図８Ａに示すとおりであり、繊度286deci tex(綿番手２０．４番)単糸であった。
【００３６】
この糸を実施例１と同様にフィブリル加工をした。加工後の紙フィブリル糸は図８Ｂに示すようにフィブリルと毛羽が認められた。フィブリル加工前後の紙糸は図４のようになり、糸全体の風合いが柔軟であり、空気を多く含み、表面の毛羽は表面タッチを柔軟にしていることも確認できた。
【００３７】
得られた紙フィブリル糸を用いて靴下編み機を使用して丸編みした。この編み物も風合いが柔軟であり、空気を多く含み、表面の毛羽は表面タッチを柔軟にしていることも確認できた。
【００３８】
（実施例３）
芯糸としてコットン紡績糸(80/1)と、紙糸が白川製紙社製のマニラ麻（アバカ種）を原料としたスリット糸用紙を使用し、１．５ｍｍ幅にスリットしたスリットテープ、押さえ糸としてナイロン６のマルチフィラメント（繊維本数７本、トータル繊度１３．３dtex）を使用し、３８０回／ｍの撚り数を掛けて撚糸にした。撚糸機はトライツィスタを用い、オーバーフィード率は１０％とした。得られた撚糸は図９Ａに示すとおりであり、繊度２５６deci tex(綿番手２１番)単糸であった。
【００３９】
この糸を実施例１と同様にフィブリル加工をした。加工後の紙フィブリル糸は図９Ｂに示すようにフィブリルと毛羽が認められた。フィブリル加工前後の紙糸は図４のようになり、糸全体の風合いが柔軟であり、空気を多く含み、表面の毛羽は表面タッチを柔軟にしていることも確認できた。
【００４０】
得られた紙フィブリル糸を用いて靴下編み機を使用して丸編みした。この編み物も風合いが柔軟であり、空気を多く含み、表面の毛羽は表面タッチを柔軟にしていることも確認できた。
【００４１】
（実施例４）
芯糸としてポリエステル(PET)マルチフィラメント糸(83.3deci tex,フィラメント３６本)と、紙糸が白川製紙社製の針葉樹パルプを原料としたスリット糸用紙を使用し、２．４ｍｍ幅にスリットしたスリットテープ、押さえ糸としてナイロン６のマルチフィラメント（繊維本数７本、トータル繊度１３．３dtex）を使用し、４００回／ｍの撚り数を掛けて撚糸にした。撚糸機はトライツィスタを用い、オーバーフィード率は１０％とした。得られた撚糸は図１０Ａに示すとおりであり、繊度３５６deci tex(綿番手１６．４番)単糸であった。
【００４２】
この糸を実施例１と同様にフィブリル加工をした。加工後の紙フィブリル糸は図１０Ｂに示すようにフィブリルと毛羽が認められた。また、フィブリル加工前後の紙糸は図４のようになり、糸全体の風合いが柔軟であり、空気を多く含み、表面の毛羽は表面タッチを柔軟にしていることも確認できた。
【００４３】
得られた紙フィブリル糸を用いて靴下編み機を使用して丸編みした。この編み物も風合いが柔軟であり、空気を多く含み、表面の毛羽は表面タッチを柔軟にしていることも確認できた。
【００４４】
以上の実施例１〜４のフィブリル加工前後の紙糸の強伸度特性は次の表１に示すとおりである。強伸度の測定はＪＩＳ−Ｌ１０６９に従い、引っ張り試験機を用い、サンプル数ｎ＝１０とし、その平均値で求めた。
【００４５】
【表１】
2015025217.tif 000003
【００４６】
表１から明らかなとおり、フィブリル加工により破断強度は低下しているが、実施例２〜４は破断伸度が高くなっている。これはフィブリル化により繊維間の滑りが発生しているものと思われる。
【産業上の利用可能性】
【００４７】
本発明の紙糸を含む織編物は、吸湿性に優れていることから下記の用途に好適である。
（１）シャツ、パンツ、肌着、パジャマ、家庭着、浴着などの衣類
（２）タオル類、ハンカチ類、あかすり類
（３）モケット、タオルケット、ガーゼケット、シーツ、布団カバーなどの寝具類
（４）発汗を伴うスポーツウエア類
（５）スカーフ類
（６）カーテン、布団側地、椅子の側地等のインテリア生地類
（７）眼鏡ふき、布きん、ワイパー材
その他、ユニフォーム、中敷き、靴下、下着、中着、上着、衣服の表地、裏地、帽子、手袋、セーター、スラックス、スカートなどが挙げられる。
【符号の説明】
【００４８】
１，１ａ，１ｂ，２，３，６  加工前の紙糸
１'，１ａ'，１ｂ'，２'，３'，６'  紙フィブリル糸
４  マルチフィラメント添え糸
５  マルチフィラメントカバーリングヤーン
７  フィブリル加工前の紙糸
８  フィブリル加工後の紙糸
１０  ３軸外接式摩擦仮撚装置
１１  基台
１２，１３，１４  軸受
１５，１６，１７  回転軸
ディスク１５ａ〜１５ｃ，１６ａ〜１６ｃ，１７ａ〜１７ｃ  ディスク
１８  シリンダ
１９，２０  ベルト
２１  駆動ベルト
２２，２３  ガイド
３０  ベルト式摩擦仮撚装置
３１，３２  ベルト
３３，３４，３５，３６  回転体
【図１】
2015025217.tif 000004
【図２】
2015025217.tif 000005
【図３】
2015025217.tif 000006
【図４】
2015025217.tif 000007
【図５】
2015025217.tif 000008
【図６】
2015025217.tif 000009
【図７Ａ】
2015025217.tif 000010
【図７Ｂ】
2015025217.tif 000011
【図８Ａ】
2015025217.tif 000012
【図８Ｂ】
2015025217.tif 000013
【図９Ａ】
2015025217.tif 000014
【図９Ｂ】
2015025217.tif 000015
【図１０Ａ】
2015025217.tif 000016
【図１０Ｂ】
2015025217.tif 000017